(57)【要約】  膜、膜を形成する組成物、膜を形成する方法、及び膜を含むセンサー及び他のデバイスが、本明細書に開示される。膜は、ポリウレタン成分を含み、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含む。【選択図】なし【特許請求の範囲】
【請求項１】
ポリウレタン成分を含む膜であって、前記ポリウレタン成分は、前記ポリウレタン成分の総重量に基づいて５重量％〜９５重量％の両親媒性ポリウレタンと、前記ポリウレタン成分の総重量に基づいて５重量％〜９５重量％の疎水性ポリウレタンとのブレンドを含み、前記両親媒性ポリウレタンは、第１の両親媒性ポリウレタン、又は第２の両親媒性ポリウレタンを含み、
ａ．前記第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．前記第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．前記疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
前記両親媒性ポリウレタン及び前記疎水性ポリウレタンは、シロキサン部位を実質的に欠いており、前記膜を形成した後、１６時間５０℃で対流式オーブンにて前記膜を乾燥した後、前記膜は５０ｐｐｍ未満の残留溶媒含有量を有する、ポリウレタン成分を含む膜。
【請求項２】
０．５重量％〜１０重量％のポリウレタン成分と、９０重量％〜９９．５重量％の溶媒とを含む膜を形成するための組成物であって、前記ポリウレタン成分は、前記ポリウレタン成分の総重量に基づいて５重量％〜９５重量％の両親媒性ポリウレタンと、前記ポリウレタン成分の総重量に基づいて５重量％〜９５重量％の疎水性ポリウレタンとのブレンドを含み、前記両親媒性ポリウレタンは、第１の両親媒性ポリウレタン、又は第２の両親媒性ポリウレタンを含み、
ａ．前記第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．前記第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．前記疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
前記両親媒性ポリウレタン及び前記疎水性ポリウレタンは、シロキサン部位を実質的に欠いている、膜を形成するための組成物。
【請求項３】
前記両親媒性ポリウレタンは、前記両親媒性ポリウレタンの総重量に基づいて３０重量％〜８５重量％の、親水性ポリ（アルキレンオキシド）ジオール、疎水性ポリ（アルキレンオキシド）ジオール、又は親水性ポリ（アルキレンオキシド）と疎水性ポリ（アルキレンオキシド）とを含むコポリマージオールの残基を含む、請求項１〜２のいずれか一項に記載の膜又は組成物。
【請求項４】
前記両親媒性ポリウレタン、前記疎水性ポリウレタン、又は両方は、直鎖であり、前記骨格のそれぞれの末端に末端基を更に含む、請求項１〜３のいずれか一項に記載の膜又は組成物。
【請求項５】
前記両親媒性ポリウレタンは、末端基を含み、前記末端基は、ポリ（エチレンオキシド）を含む、請求項１〜４のいずれか一項に記載の膜又は組成物。
【請求項６】
前記両親媒性ポリウレタン、前記疎水性ポリウレタン、又は両方は、末端基を更に含み、前記末端基は、Ｃ２〜Ｃ２０アルキル、Ｃ２〜Ｃ１６フルオロアルキル、又はＣ２〜Ｃ１６フルオロアルキルエーテルを含む、請求項１〜５のいずれか一項に記載の膜又は組成物。
【請求項７】
前記膜は、前記膜の総重量に基づいて１０重量％未満の遊離親水性ポリマーを含む、請求項１〜６のいずれか一項に記載の膜。
【請求項８】
前記両親媒性ポリウレタン及び前記疎水性ポリウレタンは脂肪族である、請求項１〜７のいずれか一項に記載の膜又は組成物。
【請求項９】
前記両親媒性ポリウレタンは、前記第１の両親媒性ポリウレタンを含み、前記第１の両親媒性ポリウレタンは、親水性ポリ（アルキレンオキシド）ジオールの残基を含む、請求項１〜８のいずれか一項に記載の膜又は組成物。
【請求項１０】
前記両親媒性ポリウレタンは、前記第２の両親媒性ポリウレタンを含み、前記第２の両親媒性ポリウレタンは、親水性ポリ（アルキレンオキシド）と疎水性ポリ（アルキレンオキシド）とを含むコポリマージオールの残基を含む、請求項１〜９のいずれか一項に記載の膜又は組成物。
【請求項１１】
前記ポリウレタン成分は、前記ポリウレタン成分の総重量に基づいて３５重量％〜６５重量％の両親媒性ポリウレタンと、前記ポリウレタン成分の総重量に基づいて３５重量％〜６５重量％の疎水性ポリウレタンとのブレンドを含む、請求項１〜１０のいずれか一項に記載の膜又は組成物。
【請求項１２】
前記溶媒は、前記組成物の総重量に基づいて８５重量％〜９９．５重量％又は９０重量％〜９９重量％の量で存在する、請求項１〜１１のいずれか一項に記載の組成物。
【請求項１３】
前記溶媒は、テトラヒドロフラン（ＴＨＦ）、メチル−テトラヒドロフラン（メチル−ＴＨＦ）、又はこれらの混合物を含む、請求項１〜１２のいずれか一項に記載の組成物。
【請求項１４】
請求項１〜１３のいずれか一項に記載の組成物から形成された膜。
【請求項１５】
窒素下で２４時間前記膜を乾燥させ、続いて１時間５０℃で対流式オーブンにて乾燥させた後、前記膜は、５０ｐｐｍ未満の残留溶媒含有量を有する、請求項１〜１４のいずれか一項に記載の膜。
【請求項１６】
血流又は別の体液中のグルコース、乳酸、グルタミン酸、ピルビン酸、コリン、アセチルコリン、一酸化窒素、ナトリウム、カリウム、カルシウム、塩化物、重炭酸、尿素、クレアチン、又はドーパミンを検出するようにセンサーが構成された、請求項１〜１５のいずれか一項に記載の膜又は請求項１〜１５のいずれか一項に記載の組成物から形成された膜を含むセンサー。
【請求項１７】
請求項１〜１６のいずれか一項に記載の膜又は請求項１〜１６のいずれか一項に記載の組成物から形成された膜を含む連続検体監視システム。
【発明の詳細な説明】
【発明の詳細な説明】
【０００１】
［関連出願の相互参照］
本出願は、２０１７年８月２８日に出願された米国仮特許出願第６２／５５０９２２号、２０１７年８月２８日に出願された米国仮特許出願６２／５５０９２９号、２０１７年８月２８日に出願された米国仮特許出願６２／５５０９３７号、２０１７年９月１５日に出願された欧州特許出願公開第１７１９１４７５．７号明細書、２０１７年９月１５日に出願された欧州特許出願公開第１７１９１４７６．５号明細書、及び２０１７年９月１５日に提出された欧州特許出願公開第１７１９１４７７．３号明細書の優先権を主張する国際出願であり、それぞれの内容全体が、参照により本明細書に組み込まれる。
【０００２】
［分野］
開示された発明は、合成膜の形成に有用であり得る組成物、これから膜を形成する方法、及びこれから形成された膜に関する。
【０００３】
［背景］
センサーは、検体の拡散を制限する膜を含み得る。検体の拡散を制限する膜がないと、センサーは急速に低い検体濃度で飽和する。理想的には、センサーには、適切な動作のために十分な酸素があるが、センサー表面での目標となる検体の飽和が防止される。従って、多くの場合にセンサー層への検体の流入を制限する酸素透過膜が必要とされる。好ましい拡散を制限する膜は、機械的に強く、生体適合性があり、タンパク質吸着を最小限に抑え、十分な酸素拡散性を有し、容易に製造される。
【０００４】
ポリウレタンから形成された合成膜が知られている。ポリウレタンは、様々な溶媒とブレンドした場合にフィルムを形成する能力と、センサーへの検体の流入を調節する能力があるために選択される。
【０００５】
例えば、米国特許第５５８９５６３号明細書は、表面修飾末端基を含むポリウレタンからの膜のキャストを開示している。表面修飾末端基を有するポリウレタンは、ポリウレタンの骨格の末端に１つ以上の末端基を含むポリウレタンである。表面修飾末端基及び骨格は、このようなポリウレタンの表面活性が、骨格ではなく表面修飾末端基の表面活性を反映するものである。
【０００６】
ポリウレタンから膜を形成するための更なる技術が、米国特許第７２２６９７８号明細書に開示されている。両親媒性コポリマーと疎水性ポリマーのブレンドから形成された膜が開示されている。このブレンドにより、疎水性マトリックスに分散された膜を通る検体の拡散を制御する親水性ドメインを有する膜が可能になると述べられている。両親媒性コポリマー又は疎水性ポリマーとしてポリウレタンを使用することができる。
【０００７】
膜を形成するための別の技術が、米国特許第７１５７５２８号明細書及び米国特許第７６８７５８６号明細書に開示されている。これらの文献では、生体適合性のあるマルチポリマーが開示されている。マルチポリマーは、親水性ソフトセグメントと酸素透過性ソフトセグメントとを含む。
【０００８】
ポリウレタンから膜を形成するための更なる技術が、米国特許第８２５５０３２号明細書に開示されている。シリコーン含有ポリウレタンと親水性ポリマーのブレンドを含む膜が開示されている。親水性ポリマーは、ポリビニルピロリドン、ポリヒドロキシエチルメタクリレート、ポリビニルアルコール、ポリアクリル酸、ポリエーテル、及びこれらのコポリマーであり得る。
【０００９】
これらの文献にもかかわらず、高度に再現可能なプロセスで、適切な機械的特性とフィルム品質をもたらす合成膜を形成するための組成物が依然として必要である。
【００１０】
［概要］
合成膜を形成するための既知の組成物は、所望の性能及び加工特性が不足している場合がある。例えば、ＰＶＰなどの親水性ポリマーと疎水性ポリウレタンのブレンドからフィルムを形成することは、異種ポリマーのミクロ相分離のために再現性に困難をもたらす場合がある。更に、このような膜は、検体の拡散性の低下に悩まされる場合がある。これらの困難は、ジメチルアセトアミド（ＤＭＡｃ）又はジメチルホルムアミド（ＤＭＦ）などの強力な高沸点有機溶媒を使用することにより克服できるが、このような溶媒はポリマーから容易に除去されないため、健康と安全性の懸念が生じる場合がある。更に、特定の溶媒は、センサーにおけるポリマー層を溶解し、特定のセンサー関連の用途での使用を制限する場合がある。
【００１１】
一実施形態によれば、膜を形成するための組成物は、０．５重量％〜１０重量％のポリウレタン成分と、９０重量％〜９９．５重量％の溶媒とを含み、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含み、この場合に、両親媒性ポリウレタンは、第１の両親媒性ポリウレタン、又は第２の両親媒性ポリウレタンを含み、
ａ．第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
この場合に、両親媒性ポリウレタン及び疎水性ポリウレタンは、シロキサン部位を実質的に欠いている。
【００１２】
一実施形態によれば、膜はポリウレタン成分を含み、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含み、この場合に、両親媒性ポリウレタンは、第１の両親媒性ポリウレタン、又は第２の両親媒性ポリウレタンを含み、
ａ．第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
この場合に、両親媒性ポリウレタン及び疎水性ポリウレタンは、シロキサン部位を実質的に欠いており、膜を形成した後、１６時間５０℃で対流式オーブンにて膜を乾燥した後、膜は５０ｐｐｍ未満の残留溶媒含有量を有する。
【００１３】
本明細書に開示される組成物、方法、膜、及び物品は、膜形成、再現性、機械的特性、防汚、健康及び安全性、センサーとの適合性の改善、並びに／又は溶媒除去において利点を示し得る。
【図面の簡単な説明】
【００１４】
【図１】図１は、実施例１において形成されたフィルムのＳＥＭ画像である。
【図２】図２は、実施例１において形成されたフィルムのＳＥＭ画像である。
【００１５】
［詳細な説明］
一実施形態によれば、膜を形成するための組成物は、０．５重量％〜１０重量％のポリウレタン成分と、９０重量％〜９９．５重量％の溶媒とを含み、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含み、この場合に、両親媒性ポリウレタンは、第１の両親媒性ポリウレタン、又は第２の両親媒性ポリウレタンを含み、
ａ．第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
この場合に、両親媒性ポリウレタン及び疎水性ポリウレタンは、シロキサン部位を実質的に欠いている。
【００１６】
一実施形態によれば、膜はポリウレタン成分を含み、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含み、この場合に、両親媒性ポリウレタンは、第１の両親媒性ポリウレタン、又は第２の両親媒性ポリウレタンを含み、
ａ．第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
この場合に、両親媒性ポリウレタン及び疎水性ポリウレタンは、シロキサン部位を実質的に欠いており、膜を形成した後、１６時間５０℃で対流式オーブンにて膜を乾燥した後、膜は５０ｐｐｍ未満の残留溶媒含有量を有する。
【００１７】
反応生成物とは、ジイソシアネートとジオール、及び任意選択で鎖延長剤が、同時又は連続化学反応に関与することを意味する。例えば、ジイソシアネート、ジオール、及び鎖延長剤の反応生成物は、ｉ）ジイソシアネート、ジオール、及び鎖延長剤が全て単一溶液でともに反応する場合、又はｉｉ）ジイソシアネートとジオールを反応させることによりプレポリマーが最初に形成され、その後、このプレポリマーを鎖延長剤と反応させる場合に、形成される。
【００１８】
開示された組成物、膜、及びセンサーは、弾性率、引張り強度、伸び、又は耐久性などの機械的特性、検体透過性、酸素透過性、機械的特性の等方性、表面品質、ＴＨＦなどの幅広い溶媒との使用、プロセスの再現性、プロセスの速度、残留溶媒のより容易又はより適切な除去などの健康と安全性の懸念に関して、従来技術より有利であり得る。
【００１９】
両親媒性ポリウレタン及び疎水性ポリウレタンは、脂肪族ジイソシアネート、ジオール、及び鎖延長剤の反応生成物を含む骨格を含む。一実施形態では、両親媒性ポリウレタン、疎水性ポリウレタン、又は両方は、脂肪族である。一実施形態では、ポリウレタンは、脂肪族ジイソシアネート、ポリマー脂肪族ジオール、及び任意選択で鎖延長剤の反応生成物を含む骨格からなる。一実施形態では、両親媒性ポリウレタン及び／又は疎水性ポリウレタンは、末端基を更に含む。一実施形態では、両親媒性ポリウレタン及び／又は疎水性ポリウレタンは、直鎖である。一実施形態では、両親媒性ポリウレタン及び／又は疎水性ポリウレタンは、分岐である。
【００２０】
一実施形態では、両親媒性ポリウレタン及び疎水性ポリウレタンは、シロキサン部位を実質的に欠いている、又はシロキサン部位を欠いている。一実施形態では、組成物又は膜は、シロキサンを欠いている。
【００２１】
組成物の様々な成分及び組成物における成分が形成される反応物の記載は、以下の段落で記載される。特に明記しない限り、両親媒性ポリウレタンと疎水性ポリウレタンの両方を形成するために使用できる成分を含む実施形態の記載は特定され、成分が、適用できる場合、両親媒性ポリウレタン、疎水性ポリウレタン、又は両方に記載されている状況を開示することを意味する。更に、両親媒性ポリウレタンが特徴を含むことが特定される場合、第１の両親媒性ポリウレタンが特徴を含む、第２の両親媒性ポリウレタンが特徴を含む、又は第１及び第２の両親媒性ポリウレタンの両方が特徴を含むことが開示される。例えば、末端基が直鎖であることが特定されている場合、第１の両親媒性ポリウレタンは直鎖末端基を含み、第２の両親媒性ポリウレタンは直鎖末端基を含み、第１及び第２の両親媒性ポリウレタンの両方は直鎖末端基を含み、疎水性ポリウレタンは直鎖末端基を含み、且つ前述の任意の組み合わせである状況が開示される。
【００２２】
［脂肪族ジイソシアネート成分］
両親媒性ポリウレタンと疎水性ポリウレタンの両方は、脂肪族ジイソシアネートの残基を含む。一実施形態では、ジイソシアネートは、分子当たり平均少なくとも１．９のイソシアネート基と、分子当たり平均２．７未満のイソシアネート基とを含む。
【００２３】
一実施形態では、ジイソシアネートは、ヘキサメチレンジイソシアネート、ジシクロヘキシルメタン４，４’−ジイソシアネート、イソホロンジイソシアネート、又はこれらの混合物を含む。一実施形態では、ジイソシアネートは、ヘキサメチレンジイソシアネート、ジシクロヘキシルメタン４，４’−ジイソシアネート、イソホロンジイソシアネート、又はこれらの混合物からなる。
【００２４】
一実施形態では、ジイソシアネートの分子量は、１００〜５００ｇ／モルである。一実施形態では、ジイソシアネートの分子量は、１５０〜２６０ｇ／モルである。
【００２５】
一実施形態では、両親媒性ポリウレタンは、両親媒性ポリウレタンが形成される配合物の総重量に基づいて少なくとも１０重量％、少なくとも２０重量％、少なくとも２５重量％、少なくとも３０重量％、少なくとも３５重量％、又は少なくとも４０重量％のジイソシアネートを含む。一実施形態では、両親媒性ポリウレタンは、両親媒性ポリウレタンが形成される配合物の総重量に基づいて多くとも５０重量％、多くとも４０重量％、多くとも３５重量％、多くとも３０重量％、多くとも２５重量％、又は多くとも２０重量％のジイソシアネートを含む。一実施形態では、疎水性ポリウレタンは、疎水性ポリウレタンが形成される配合物の総重量に基づいて少なくとも１０重量％、少なくとも２０重量％、少なくとも２５重量％、少なくとも３０重量％、少なくとも３５重量％、又は少なくとも４０重量％のジイソシアネートを含む。一実施形態では、疎水性ポリウレタンは、疎水性ポリウレタンが形成される配合物の総重量に基づいて多くとも５０重量％、多くとも４０重量％、多くとも３５重量％、多くとも３０重量％、多くとも２５重量％、又は多くとも２０重量％のジイソシアネートを含む。
【００２６】
［ジオール］
両親媒性ポリウレタンと疎水性ポリウレタンは両方ともジオールの残基を含む。両親媒性ポリウレタンは、親水性ジオールと疎水性ポリ（アルキレンオキシド）ジオールの両方の残基、又は親水性ポリマーと疎水性ポリ（アルキレンオキシド）とを含むコポリマージオールの残基を含む。疎水性ポリウレタンは、疎水性ポリ（アルキレンオキシド）ジオールの残基を含む。
【００２７】
疎水性ポリ（アルキレンオキシド）ジオールは、水を反発して吸収しない、又は水に溶解しない傾向があるポリ（アルキレンオキシド）ジオールである。一実施形態では、疎水性ポリ（アルキレンオキシド）ジオールは、ポリ（プロピレンオキシド）ジオール、ポリ（テトラメチレンオキシド）ジオール、又はポリ（プロピレンオキシド）とポリ（テトラメチレンオキシド）のコポリマーを含むジオールを含む。一実施形態では、疎水性ポリ（アルキレンオキシド）ジオールは、少なくとも２５０ｇ／モル、少なくとも５００ｇ／モル、少なくとも７５０ｇ／モル、少なくとも１０００ｇ／モル、又は少なくとも１５００ｇ／モルの数平均分子量（Ｍｎ）を有する。一実施形態では、疎水性ポリ（アルキレンオキシド）ジオールは、多くとも１００００ｇ／モル、多くとも８０００ｇ／モル、多くとも６０００ｇ／モル、多くとも５０００ｇ／モル、多くとも３５００ｇ／モル、又は多くとも２５００ｇ／モルのＭｎを有する。
【００２８】
対照的に、親水性ジオールは、水を引き付けて吸収する、又は水に溶解性である傾向があるジオールである。一実施形態では、親水性ジオールは、親水性ポリ（アルキレンオキシド）ジオールである。一実施形態では、親水性ポリ（アルキレンオキシド）ジオールは、ポリ（エチレンオキシド）ジオールである。一実施形態では、親水性ジオールは、少なくとも２５０ｇ／モル、少なくとも５００ｇ／モル、少なくとも７５０ｇ／モル、少なくとも１０００ｇ／モル、又は少なくとも１５００ｇ／モルの数平均分子量（Ｍｎ）を有する。一実施形態では、親水性ジオールは、多くとも１０，０００ｇ／モル、多くとも８０００ｇ／モル、多くとも６０００ｇ／モル、多くとも５０００ｇ／モル、多くとも３５００ｇ／モル、又は多くとも２５００ｇ／モルのＭｎを有する。
【００２９】
一実施形態では、両親媒性ポリウレタンは、親水性ポリマーと疎水性ポリ（アルキレンオキシド）とを含むコポリマージオールを含む第２の両親媒性ポリウレタンを含む。一実施形態では、両親媒性ポリウレタンは、親水性ポリ（アルキレンオキシド）と疎水性ポリ（アルキレンオキシド）とを含むコポリマージオールを含む第２の両親媒性ポリウレタンを含む。一実施形態では、コポリマージオールは、ポリ（エチレンオキシド）とポリ（プロピレンオキシド）及び／又はポリ（テトラメチレンオキシド）とのコポリマーを含む。一実施形態では、親水性ポリマーと疎水性ポリ（アルキレンオキシド）とを含むコポリマージオールは、少なくとも５００ｇ／モル、少なくとも７５０ｇ／モル、少なくとも１０００ｇ／モル、又は少なくとも１５００ｇ／モル、又は少なくとも２０００ｇ／モルの数平均分子量（Ｍｎ）を有する。一実施形態では、親水性ポリマーと疎水性ポリ（アルキレンオキシド）とを含むコポリマージオールは、多くとも１００００ｇ／モル、多くとも８０００ｇ／モル、多くとも６０００ｇ／モル、多くとも５０００ｇ／モル、多くとも３５００ｇ／モル、又は多くとも２５００ｇ／モルのＭｎを有する。
【００３０】
更なるジオールの残基が、両親媒性ポリウレタン又は疎水性ポリウレタンに存在し得る。一実施形態では、両親媒性ポリウレタン又は疎水性ポリウレタンは、ポリ（イソブチレン）ジオール、ポリエステルジオール、例えば、アジピン酸又はイソフタル酸及びモノマージオールから形成されるポリエステルジオール、水素化ポリブタジエンジオール又はポリエチレンジオールなどのアルカンジオール、或いはポリカーボネートジオールの残基を含む。
【００３１】
一実施形態では、両親媒性ポリウレタンは、両親媒性ポリウレタンが形成される配合物の総重量に基づいて少なくとも３０重量％、少なくとも３５重量％、少なくとも４０重量％、少なくとも４５重量％、又は少なくとも５０重量％のジオールを含む。一実施形態では、両親媒性ポリウレタンは、両親媒性ポリウレタンが形成される配合物の総重量に基づいて多くとも８５重量％、多くとも８０重量％、多くとも７５重量％、多くとも７０重量％、多くとも６５重量％、又は多くとも６０重量％のジオールを含む。
【００３２】
一実施形態では、両親媒性ポリウレタンは、両親媒性ポリウレタンが形成される配合物の総重量に基づいて少なくとも３０重量％、少なくとも３５重量％、少なくとも４０重量％、少なくとも４５重量％、又は少なくとも５０重量％の、親水性ポリマージオール、疎水性ポリ（アルキレンオキシド）ジオール、及び／又は親水性ポリマーと疎水性ポリ（アルキレンオキシド）とを含むコポリマージオールを含む。一実施形態では、両親媒性ポリウレタンは、両親媒性ポリウレタンが形成される配合物の総重量に基づいて多くとも８５重量％、多くとも８０重量％、多くとも７５重量％、多くとも７０重量％、多くとも６５重量％、又は多くとも６０重量％の、親水性ポリマージオール、疎水性ポリマージオール、及び／又は親水性ポリマーと疎水性ポリ（アルキレンオキシド）とを含むコポリマージオールを含む。
【００３３】
一実施形態では、疎水性ポリウレタンは、疎水性ポリウレタンが形成される配合物の総重量に基づいて少なくとも３０重量％、少なくとも３５重量％、少なくとも４０重量％、少なくとも４５重量％、又は少なくとも５０重量％のジオールを含む。一実施形態では、疎水性ポリウレタンは、疎水性ポリウレタンが形成される配合物の総重量に基づいて多くとも８５重量％、多くとも８０重量％、多くとも７５重量％、多くとも７０重量％、多くとも６５重量％、又は多くとも６０重量％のジオールを含む。
【００３４】
一実施形態では、疎水性ポリウレタンは、疎水性ポリウレタンが形成される配合物の総重量に基づいて少なくとも３０重量％、少なくとも３５重量％、少なくとも４０重量％、少なくとも４５重量％、又は少なくとも５０重量％の疎水性ポリ（アルキレンオキシド）ジオールを含む。一実施形態では、疎水性ポリウレタンは、疎水性ポリウレタンが形成される配合物の総重量に基づいて多くとも８５重量％、多くとも８０重量％、多くとも７５重量％、多くとも７０重量％、多くとも６５重量％、又は多くとも６０重量％の疎水性ポリ（アルキレンオキシド）を含む。一実施形態では、ポリウレタンは、ポリウレタンの総重量に基づいて少なくとも２０重量％、少なくとも３０重量％、少なくとも４０重量％、少なくとも５０重量％、又は少なくとも６０重量％のポリマー脂肪族ジオールの残基を含む。一実施形態では、ポリウレタンは、ポリウレタンの総重量に基づいて多くとも８０重量％、多くとも７０重量％、多くとも６０重量％、又は多くとも５０重量％のポリマー脂肪族ジオールの残基を含む。
【００３５】
［鎖延長剤］
両親媒性ポリウレタンと疎水性ポリウレタンの両方が、鎖延長剤の残基を含む。鎖延長剤は、２〜２０の炭素原子を有するアルカンジオールであり、１つ以上の炭素原子が酸素で置換されることができる。一実施形態では、鎖延長剤は、少なくとも６０ｇ／モル、少なくとも７０ｇ／モル、少なくとも８０ｇ／モル、少なくとも９０ｇ／モル、又は少なくとも１００ｇ／モルの分子量を有する。一実施形態では、鎖延長剤は、多くとも５００ｇ／モル、多くとも４００ｇ／モル、多くとも３００ｇ／モル、多くとも２００ｇ／モル、又は多くとも１５０ｇ／モルの分子量を有する。一実施形態では、鎖延長剤は、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオールを含む。
【００３６】
一実施形態では、ポリウレタンは、配合物の総重量に基づいて少なくとも１重量％、少なくとも２重量％、少なくとも５重量％、少なくとも８重量％、又は少なくとも１０重量％の鎖延長剤を含む配合物から形成される。一実施形態では、ポリウレタンは、配合物の総重量に基づいて多くとも２０重量％、多くとも１５重量％、多くとも１２重量％、多くとも１０重量％、多くとも８重量％、又は多くとも５重量％の鎖延長剤を含む配合物から形成される。一実施形態では、ポリウレタンは、ポリウレタンの総重量に基づいて少なくとも１重量％、少なくとも２重量％、少なくとも５重量％、少なくとも８重量％、又は少なくとも１０重量％の鎖延長剤の残基を含む。一実施形態では、ポリウレタンは、ポリウレタンの総重量に基づいて多くとも２０重量％、多くとも１５重量％、多くとも１２重量％、多くとも１０重量％、多くとも８重量％、又は多くとも５重量％の鎖延長剤の残基を含む。
【００３７】
［末端基］
一実施形態では、両親媒性ポリウレタン、疎水性ポリウレタン、又は両方は、１つ以上の末端基を更に含む。末端基は、分子の末端に存在する部位である。一実施形態では、両親媒性ポリウレタン、疎水性ポリウレタン、又は両方は直鎖であり、骨格のそれぞれの末端に末端基を更に含む。一実施形態では、末端基は直鎖である。一実施形態では、末端基は分岐である。一実施形態では、両親媒性ポリウレタン、疎水性ポリウレタン、又は両方は、平均で少なくとも０．１の末端基、少なくとも０．２５の末端基、少なくとも０．５の末端基、少なくとも１の末端基、少なくとも１．５の末端基、少なくとも１．８の末端基、又は少なくとも２の末端基を更に含む。一実施形態では、両親媒性ポリウレタン、疎水性ポリウレタン、又は両方は、平均で多くとも４の末端基、平均で多くとも２の末端基、又は平均で多くとも２の末端基を含む。一実施形態では、両親媒性ポリウレタン、疎水性ポリウレタン、又は両方は、平均で約２の末端基を更に含む。
【００３８】
末端基は、ポリマー骨格を形成した後に存在する末端イソシアネート基を単官能性部位の共活性基と反応させることにより形成されることができる。例えば、末端イソシアネート基を１−オクタノール又はオクチルアミンと反応させて、Ｃ８アルキル末端基を形成することができる。又、末端基は、ポリウレタンの形成に使用される配合物に単官能性アルコールなどの連鎖停止剤を含めることによって得ることができる。例えば、ポリウレタンを形成するための配合物は、ジイソシアネート、ポリマー脂肪族ジオール、鎖延長剤、及び単官能性アルコールを含み得る。
【００３９】
一実施形態では、末端基は、疎水性ポリ（アルキレンオキシド）、親水性ポリ（アルキレンオキシド）、親水性ポリ（アルキレンオキシド）と疎水性ポリ（アルキレンオキシド）とを含むコポリマー、Ｃ２〜Ｃ２０アルキル、Ｃ２〜Ｃ１６フルオロアルキル、Ｃ２〜Ｃ１６フルオロアルキルエーテル、又はこれらのコポリマーを含む。一実施形態では、親水性ポリ（アルキレンオキシド）は、ポリ（エチレンオキシド）である。一実施形態では、疎水性ポリ（アリーレンオキシド）は、ポリ（プロピレンオキシド）又はポリ（テトラメチレンオキシド）である。一実施形態では、末端基は、疎水性ポリ（アルキレンオキシド）、親水性ポリ（アルキレンオキシド）、親水性ポリ（アルキレンオキシド）と疎水性ポリ（アルキレンオキシド）とを含むコポリマー、Ｃ２〜Ｃ２０アルキル、Ｃ２〜Ｃ１６フルオロアルキル、Ｃ２〜Ｃ１６フルオロアルキルエーテル、又はこれらのコポリマーを含む。一実施形態では、両親媒性ポリウレタンは末端基を含み、末端基はポリ（エチレンオキシド）を含む。このような末端基は、カルビノール又は前述のアミンを含む単官能性アルコールで形成されることができる。
【００４０】
一実施形態では、末端基はモノマーであり、２００ｇ／モル以上、３００ｇ／モル以上、又は５００ｇ／モル以上の分子量を有する。一実施形態では、末端基はモノマーであり、１，０００ｇ／モル以下又は８００ｇ／モル以下の分子量を有する。一実施形態では、末端基はポリマーであり、１０，０００ｇ／モル以下、８，０００ｇ／モル以下、６，０００ｇ／モル以下、又は４，０００ｇ／モル以下のＭｎを有する。一実施形態では、末端基はポリマーであり、５００ｇ／モル以上、１，０００ｇ／モル以上、又は２，０００ｇ／モル以上のＭｎを有する。
【００４１】
一実施形態では、末端基は、Ｃ２〜Ｃ１６フルオロアルキル又はＣ２〜Ｃ１６フルオロアルキルエーテルを含む。一実施形態では、末端基は、Ｃ２〜Ｃ１６フルオロアルキル、Ｃ２〜Ｃ１６フルオロアルキルエーテルを含む単官能性アルコール又はアミンから形成される。一実施形態では、末端基は、１Ｈ，１Ｈ−ペルフルオロ−３，６−ジオキサヘプタン−１−オール、１Ｈ，１Ｈ−ノナフルオロ−１−ペンタノール、１Ｈ，１Ｈ−ペルフルオロ−１−ヘキシルアルコール、１Ｈ，１Ｈ−ペルフルオロ−３，６，９−トリオキサデカン−１−オール、１Ｈ，１Ｈ−ペルフルオロ−１−ヘプチルアルコール、１Ｈ，１Ｈ−ペルフルオロ−３，６−ジオキサデカン−１−オール、１Ｈ，１Ｈ−ペルフルオロ−１−オクチルアルコール、１Ｈ，１Ｈ−ペルフルオロ−１−ノニルアルコール、１Ｈ，１Ｈ−ペルフルオロ−３，６，９−トリオキサトリデカン−１−オール、１Ｈ，１Ｈ−ペルフルオロ−１−デシルアルコール、１Ｈ，１Ｈ−ペルフルオロ−１−ウンデシルアルコール、１Ｈ，１Ｈ−ペルフルオロ−１−ラウリルアルコール、１Ｈ，１Ｈ−ペルフルオロ−１−ミリスチルアルコール、又は１Ｈ，１Ｈ−ペルフルオロ−１−パルミチルアルコールから形成される。
【００４２】
一実施形態では、末端基は、両親媒性ポリウレタン又は疎水性ポリウレタンが形成される配合物の総重量に基づいて少なくとも０．１重量％、少なくとも０．２重量％、少なくとも０．３重量％、又は少なくとも０．５重量％の量で存在する。一実施形態では、末端基は、両親媒性ポリウレタン又は疎水性ポリウレタンが形成される配合物の総重量に基づいて多くとも３重量％、多くとも２重量％、又は多くとも１重量％の量で存在する。
【００４３】
［ポリウレタンの形成］
ポリウレタンは、当技術分野で一般的に知られているように形成されることができる。触媒を使用することができる。一実施形態では、触媒はオクチル酸スズ（ＩＩ）又はジブチルスズジラウレートである。アミン触媒も使用できる。
【００４４】
［遊離親水性ポリマー］
一実施形態では、膜又は膜を形成するための組成物は、遊離親水性ポリマーを含む。遊離親水性ポリマーは、共有結合によってポリウレタンに結合されていない親水性ポリマーである。一実施形態では、遊離親水性ポリマーは、ポリ（エチレンオキシド）、ポリビニルピロリドン、ポリアクリル酸、ポリビニルアルコール、ポリ（２ーメチルー２ーオキサゾリン）又はポリ（２ーエチルー２ーオキサゾリン）などのポリオキサゾリン、或いはヒアルロン酸を含む。
【００４５】
一実施形態では、遊離親水性ポリマーは、少なくとも５，０００ｇ／モル、少なくとも１０，０００ｇ／モル、少なくとも５０，０００ｇ／モル、少なくとも１００，０００ｇ／モル、又は少なくとも２００，０００ｇ／モルの数平均分子量を有する。一実施形態では、遊離親水性ポリマーは、多くとも１０，０００，０００ｇ／モル、多くとも５，０００，０００ｇ／モル、多くとも２，０００，０００ｇ／モル、多くとも１，０００，０００ｇ／モル、多くとも５００，０００ｇ／モル、又は多くとも２００，０００ｇ／モルの数平均分子量を有する。
【００４６】
一実施形態では、膜は、膜の総重量に基づいて３０重量％未満、２０重量％未満、１０重量％未満、又は５重量％未満の遊離親水性ポリマーを含む。一実施形態では、組成物は、溶媒を除いた組成物の総重量に基づいて３０重量％未満、２０重量％未満、１０重量％未満、又は５重量％未満の遊離親水性ポリマーを含む。一実施形態では、膜又は組成物は、遊離親水性ポリマーを実質的に欠いている、又は欠いている。
【００４７】
［溶媒］
又、ポリウレタンのブレンドを含む組成物は溶媒を含む。膜を形成するために、両親媒性ポリウレタン、疎水性ポリウレタン、任意選択で遊離親水性ポリマー、及び溶媒を含む組成物からフィルムをキャストした後、溶媒を蒸発させる。一実施形態では、溶媒は、テトラヒドロフラン（ＴＨＦ）、メチル−テトラヒドロフラン（メチル−ＴＨＦ）、ジメチルアセトアミド（ＤＭＡｃ）、ジメチルホルムアミド（ＤＭＦ）、ジメチルスルホキシド（ＤＭＳＯ）、又はこれらの混合物を含む。一実施形態では、溶媒は、テトラヒドロフラン（ＴＨＦ）又はメチル−テトラヒドロフラン（メチル−ＴＨＦ）を含む。
【００４８】
又、共溶媒が存在し得る。共溶媒は、溶媒の総量の５０重量％未満を含む。一実施形態では、共溶媒が存在し、メタノール、エタノール、イソブタノール、プロパノール、メチルエチルケトン、又はこれらの混合物である。一実施形態では、溶媒は、５０重量％以上のテトラヒドロフラン（ＴＨＦ）、メチル−テトラヒドロフラン（メチル−ＴＨＦ）、又はこれらの混合物、及び５０重量％未満のメタノール、エタノール、イソブタノール、プロパノール、メチルエチルケトン、又はこれらの混合物を含む。
【００４９】
一実施形態では、溶媒は、組成物における溶媒の総量に基づいて、４０重量％以上のテトラヒドロフラン（ＴＨＦ）、メチル−テトラヒドロフラン（メチル−ＴＨＦ）、又はこれらの混合物、及び１〜６０重量％の量のメタノール、エタノール、イソブタノール、プロパノール、メチルエチルケトン、又はこれらの混合物を含む。
【００５０】
一実施形態では、溶媒は、組成物の８０〜９９．８重量％、８５重量％〜９９．５重量％、又は９０重量％〜９９重量％の量で存在する。一実施形態では、共溶媒は、溶媒の総量の５０重量％未満、４０重量％未満、３０重量％未満、２０重量％未満、又は１０重量％未満で存在する。一実施形態では、溶媒は、組成物における溶媒の総量に基づいて少なくとも４０重量％のＴＨＦ、メチル−ＴＨＦ、又はこれらの混合物、及び１〜６０重量％の量のメタノール、エタノール、又はこれらの混合物を含む。一実施形態では、溶媒は、組成物における溶媒の総量に基づいて少なくとも４０重量％のＴＨＦ、及び１〜６０重量％の量のメタノール、エタノール、又はこれらの混合物を含む。一実施形態では、溶媒は、組成物における溶媒の総量に基づいて、少なくとも７０重量％のＴＨＦ、及び１〜３０重量％の量のプロパノール、イソブタノール、メチル−ＴＨＦ、又はメチルエチルケトン、或いはこれらの混合物を含む。
【００５１】
［膜］
膜は、典型的には、両親媒性ポリウレタン、疎水性ポリウレタン、任意選択で遊離親水性ポリマー、及び溶媒を含む組成物を、センサーなどの基材に対して、又は支持ライナーに対して直接キャストすることにより形成される。次いで、任意選択で真空又は高温を使用して、溶媒を蒸発させる。典型的な温度は４０〜９０℃である。離型剤などの添加剤が、キャストのプロセスを促進するために存在し得る。一実施形態では、組成物は、エチレンビス（ステアラミド）などの離型剤を更に含む。
【００５２】
一実施形態では、膜は、グルコースと酸素の両方に対して透過性である。一実施形態では、膜又は組成物から形成された膜は、１×１０−１０〜９×１０−９ｃｍ２／秒のグルコース透過速度を有する。一実施形態では、膜又は組成物から形成された膜は、１×１０−７〜１×１０−２ｃｍ２／秒の酸素透過速度を有する。一実施形態では、膜又は組成物から形成された膜は、１×１０−５〜１×１０−３ｃｍ２／秒の酸素透過速度を有する。
【００５３】
一実施形態では、膜又は組成物は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含む。一実施形態では、膜又は組成物は、ポリウレタン成分の総重量に基づいて少なくとも５重量％、少なくとも１０重量％、少なくとも１５重量％、少なくとも２０重量％、少なくとも２５重量％、少なくとも３０重量％、少なくとも３５重量％、少なくとも４０重量％、少なくとも４５重量％、又は少なくとも５０重量％の両親媒性ポリウレタンを含む。一実施形態では、膜又は組成物は、ポリウレタン成分の総重量に基づいて少なくとも５重量％、少なくとも１０重量％、少なくとも１５重量％、少なくとも２０重量％、少なくとも２５重量％、少なくとも３０重量％、少なくとも３５重量％、少なくとも４０重量％、少なくとも４５重量％、又は少なくとも５０重量％の疎水性ポリウレタンを含む。一実施形態では、膜又は組成物は、ポリウレタン成分の総重量に基づいて多くとも９５重量％、多くとも９０重量％、多くとも８５重量％、多くとも８０重量％、多くとも７５重量％、多くとも７０重量％、多くとも６５重量％、多くとも６０重量％、多くとも５５重量％、又は多くとも５０重量％の両親媒性ポリウレタンを含む。一実施形態では、膜又は組成物は、ポリウレタン成分の総重量に基づいて多くとも９５重量％、多くとも９０重量％、多くとも８５重量％、多くとも８０重量％、多くとも７５重量％、多くとも７０重量％、多くとも６５重量％、多くとも６０重量％、多くとも５５重量％、又は多くとも５０重量％の疎水性ポリウレタンを含む。
【００５４】
一実施形態では、膜は、１〜１００μｍの厚さを有する。
【００５５】
一実施形態では、膜は、窒素下で２４時間膜を乾燥させ、続いて１時間５０℃で対流式オーブンにて乾燥させた後、５０ｐｐｍ未満の残留溶媒含有量を有する。
【００５６】
［用途］
開示された膜は、医療機器及びセンサーに有用性がある。このようなセンサーは、グルコース、乳酸、ガラクトース、アルコール、薬用薬又は脱法ドラッグ、コレステロール、抗原、抗体、ウイルス、ビタミン、ミネラル、栄養素、タンパク質、アミノ酸、ホルモン、又は神経伝達物質を含む広範囲の検体を検出することができる。一実施形態では、血流又は別の体液中のグルコース、乳酸、グルタミン酸、ピルビン酸、コリン、アセチルコリン、一酸化窒素、ナトリウム、カリウム、カルシウム、塩化物、重炭酸、尿素、クレアチン、又はドーパミンを測定するセンサーは、開示される膜を含む。
【００５７】
一実施形態では、膜は、検体と反応する酵素を含む。一実施形態では、センサーは、膜と第２の膜とを含み、第２の膜は、検体と反応する酵素を含む。
【００５８】
医療機器又はセンサーは、体内に移植可能であり得る。一実施形態では、連続検体監視システムは、膜を含む。一実施形態では、連続グルコース監視システムは、膜を含む。
【００５９】
以下の実施例は、本発明の実施形態を更に記載するが、当然ながら、特許請求の範囲を限定するものと決して解釈されるべきではない。
【００６０】
［実施例］
以下の試験手順が実施例で使用される。
【００６１】
［残留溶媒］
Ａｇｉｌｅｎｔ  ＣＰＳｉｌ  ８  ＣＰ、３０ｍ×０．２５ｍｍ×１μｍカラムを使用したガスクロマトグラフ７８９０Ｂを使用して、ポリウレタンフィルムの残留溶媒を定量する。フィルムの試料０．１ｇ＋／−０．０１ｇを切り取り重量を測定し、２０ｍｌのシンチレーションバイアルに入れる。１０ｍｌのＤＭＳＯをシンチレーションバイアルに加え、完全に溶解するまでバイアルをシェーカーテーブルに置く。溶解したら、２ｍｌの溶液を標準ＧＣバイアルに加えて蓋をする。バイアルをオートサンプラーに置き、ＧＣで分析する。試料の溶媒ピーク面積を使用して検量線を用いて残留溶媒を定量する。
【００６２】
ＧＣパラメータを以下の表０．１に示す：
【００６３】
【表１】
2020531602.tif 000002
【００６４】
［酸素透過性］
フィルム試料を適切なサイズに切り取り、ホイルでマスクしていかなる漏れをも密封する。フィルムの厚さを測定する。フィルムをＭｏｃｏｎ  ＯｘＴｒａｎ  ２／２０システムに取り付け、試験ガスとして圧縮空気、及びキャリアガスとして１％の水素を伴う９９％の窒素を使用して、一定のガス透過速度に平衡化する。湿度は９５％である。平衡ガス透過速度を記録し、バーラーでのガス透過性を計算する。
【００６５】
［グルコース拡散率］
試料のフィルムを円形（直径約６ｃｍ）に切り取り、いかなるカールした端部又は気泡をも取り除く。フィルムの厚さを、厚さゲージを使用して１０回測定する。１０回の測定の平均をフィルムの厚さとして使用する。次いで、フィルムを２つのシリコンガスケットの間に真空グリースで取り付ける。ガスケットの内径は約５ｃｍである。次いで、ガスケットを、脱イオン水で満たされた受容器キャビティと磁気攪拌棒を備えたフランツセル装置に取り付ける。受容容器にはサンプリングポートが装備されており、経時に渡り試料を取り出すことができる。上部を、フィルムをフランツセルに密封させ供給容器を形成する受容容器に置く。濃縮グルコース溶液（２０００ｍｇ／ｄＬ）を供給容器に挿入する。次いで、蒸発を防ぐためにフランツセルを蓋で閉じる。８００ＲＰＭで攪拌しながら、６時間かけて１００マイクロリットルの試料を採取する。脱イオン水を使用して供給容器の液体を交換しシンクの状態を維持する。
【００６６】
次いで、液体試料を、グルコース比色酵素アッセイとＵＶプレートリーダーを使用して、グルコース含有量について分析する。それぞれの試料におけるグルコースの量を、検量線を使用して決定する。経時に渡るｍｇグルコース／ｃｍ２の勾配を決定する。次いで、この流束値を使用して、それぞれのフィルムのグルコースの拡散率を計算する。全てのフィルムを、漏れがないようにするために少なくとも２回分析する。
【００６７】
［実施例１］
疎水性ポリウレタンは、２８．１４重量％のＨＭＤＩ、６５．１１重量％の約２０００ｇ／モルのＭｎを有するポリ（テトラメチレンオキシド）ジオール、６．４８重量％のブタンジオール、末端基として０．２５重量％の１−オクタデカノール、離型剤として０．２５重量％のエチレンビス（ステアラミド）、及び触媒（疎水性ＰＵ）として０．０４重量％のオクチル酸スズ（ＩＩ）の配合物から形成される。両親媒性ポリウレタンは、３３．７１重量％のＨＭＤＩ、２６．４２重量％の約２０００ｇ／モルのＭｎを有するポリ（テトラメチレンオキシド）ジオール、３１．５９％の約１４５０ｇ／モルのＭｎを有するポリ（エチレングリコール）、末端基として０．５％のモノメチルポリエチレングリコール５０００ＭＷ、及び８．２７重量％のブタンジオール（両親媒性ＰＵ）の配合物から形成される。
【００６８】
ＤＳＭ  ＰｕｒＳｉｌ（登録商標）３５８０Ａは、約３５重量％のシリコーン含有セグメントを含むシリコーン含有疎水性熱可塑性ポリウレタンである。ＰＶＰは、約３６０，０００ｇ／モルのＭｎ、約１、０００，０００ｇ／モルのＭｗを有する。
【００６９】
表１．１に記載された組成物は、６〜１０％の固形分で記載された溶媒中の成分を完全に混合することにより形成される。
【００７０】
【表２】
2020531602.tif 000003
【００７１】
フィルムを組成物からキャストする。フィルムを、指定されたオーブンで、指定された温度で、指定された時間乾燥する。残留溶媒を測定する。膜を水で１８時間洗浄してもよく、残留溶媒を再度測定する。結果を表１．２に示す。
【００７２】
【表３】
2020531602.tif 000004
【００７３】
実験１−４から形成された膜を図１に示す。膜は良好な等方性を示し、目に見えるピンホールは見られない。実験１−５で形成された膜を図２に示す。膜には多数の望ましくないピンホールが見られる。
【００７４】
両親媒性ポリウレタンと疎水性ポリウレタンのブレンドを含む膜は、より過酷ではない条件下でＴＨＦにおいてキャストされることができる。更に、水で洗浄する前でも、フィルムに残留溶媒は見つからない。
【００７５】
［実施例２］
様々なポリウレタン配合物の溶解性を調査する。ポリウレタン及び遊離親水性ポリマーは、実施例１で使用したものと同じである。溶解性を室温で試験する。
【００７６】
【表４】
2020531602.tif 000005
【００７７】
又、グルコース拡散率と酸素透過速度の数値を、２−５を除き、ある程度の溶解性を示した組成物について決定する。実施例２−５は、測定エラーの被害にあい、グルコース拡散率の信頼できるデータは得られなかった。
【００７８】
【表５】
2020531602.tif 000006
【００７９】
両親媒性ポリウレタンと疎水性ポリウレタンのブレンドのみが、ＴＨＦにおける適切な溶解性を示す。
【００８０】
［例示的な実施形態の更なる記載］
１．ポリウレタン成分を含む膜であって、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含み、両親媒性ポリウレタンは、第１の両親媒性ポリウレタン、又は第２の両親媒性ポリウレタンを含み、
ａ．第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
両親媒性ポリウレタン及び疎水性ポリウレタンは、シロキサン部位を実質的に欠いており、膜を形成した後、１６時間５０℃で対流式オーブンにて膜を乾燥した後、膜は５０ｐｐｍ未満の残留溶媒含有量を有する、ポリウレタン成分を含む膜。
２．０．５重量％〜１０重量％のポリウレタン成分と、９０重量％〜９９．５重量％の溶媒とを含む膜を形成するための組成物であって、ポリウレタン成分は、ポリウレタン成分の総重量に基づいて５重量％〜９５重量％の両親媒性ポリウレタンと、ポリウレタン成分の総重量に基づいて５重量％〜９５重量％の疎水性ポリウレタンとのブレンドを含み、両親媒性ポリウレタンは、第１の両親媒性ポリウレタン、又は第２の両親媒性ポリウレタンを含み、
ａ．第１の両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物を含み、
ｂ．第２の両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物を含み、
ｃ．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物を含み、
両親媒性ポリウレタン及び疎水性ポリウレタンは、シロキサン部位を実質的に欠いている、膜を形成するための組成物。
３．ポリウレタン成分は、両親媒性ポリウレタン及び疎水性ポリウレタンから本質的になる、前述の例示的な実施形態のいずれか一つによる膜又は組成物。
４．ポリウレタン成分は、両親媒性ポリウレタン及び疎水性ポリウレタンからなる、前述の例示的な実施形態のいずれか一つによる膜又は組成物。
５．両親媒性ポリウレタン及び疎水性ポリウレタンは、シロキサン部位を実質的に欠いている、前述の例示的な実施形態のいずれか一つによる膜又は組成物。
６．両親媒性ポリウレタン及び疎水性ポリウレタンは、シロキサン部位を欠いている、前述の例示的な実施形態のいずれか一つによる膜又は組成物。
７．組成物又は膜は、シロキサンを欠いている、前述の例示的な実施形態のいずれか一つによる膜又は組成物。
８．両親媒性ポリウレタン、疎水性ポリウレタン、又は両方は、熱可塑性である、前述の例示的な実施形態のいずれか一つによる膜又は組成物。
９．両親媒性ポリウレタン、疎水性ポリウレタン、又は両方は、直鎖である、前述の例示的な実施形態のいずれか一つによる膜又は組成物。
１０．両親媒性ポリウレタンは、第１の両親媒性ポリウレタンと、第２の両親媒性ポリウレタンとを含む、前述の例示的な実施形態のいずれか一つによる膜又は組成物。
１１．両親媒性ポリウレタン、疎水性ポリウレタン、又は両方は、末端基を更に含む、前述の例示的な実施形態のいずれか一つによる膜又は組成物。
１２．両親媒性ポリウレタン、疎水性ポリウレタン、又は両方は、直鎖末端基を更に含む、前述の例示的な実施形態のいずれか一つによる膜又は組成物。
１３．両親媒性ポリウレタン、疎水性ポリウレタン、又は両方は、分岐末端基を更に含む、前述の例示的な実施形態のいずれか一つによる膜又は組成物。
１４．両親媒性ポリウレタン、疎水性ポリウレタン、又は両方は、平均で少なくとも０．１の末端基、少なくとも０．２５の末端基、少なくとも０．５の末端基、少なくとも１の末端基、少なくとも１．５の末端基、少なくとも１．８の末端基、又は少なくとも２の末端基を更に含む、前述の例示的な実施形態のいずれか一つによる膜又は組成物。
１５．両親媒性ポリウレタン、疎水性ポリウレタン、又は両方は、平均で多くとも４の末端基、平均で多くとも２の末端基、又は平均で多くとも２の末端基を含む、前述の例示的な実施形態のいずれか一つによる膜又は組成物。
１６．両親媒性ポリウレタン、疎水性ポリウレタン、又は両方は、平均で約２の末端基を更に含む、前述の例示的な実施形態のいずれか一つによる膜又は組成物。
１７．両親媒性ポリウレタン、疎水性ポリウレタン、又は両方は、直鎖であり、骨格のそれぞれの末端に末端基を更に含む、前述の例示的な実施形態のいずれか一つによる膜又は組成物。
１８．両親媒性ポリウレタンは、末端基を更に含み、末端基は、疎水性ポリ（アルキレンオキシド）、親水性ポリ（アルキレンオキシド）、親水性ポリ（アルキレンオキシド）と疎水性ポリ（アルキレンオキシド）とを含むコポリマー、Ｃ２〜Ｃ１６フルオロアルキル、Ｃ２〜Ｃ１６フルオロアルキルエーテル、又はこれらのコポリマーを含む、前述の例示的な実施形態のいずれか一つによる膜又は組成物。
１９．疎水性ポリウレタンは、末端基を更に含み、末端基は、疎水性ポリ（アルキレンオキシド）、Ｃ２〜Ｃ１６フルオロアルキル、Ｃ２〜Ｃ１６フルオロアルキルエーテル、又はこれらのコポリマーを含む、前述の例示的な実施形態のいずれか一つによる膜又は組成物。
２０．両親媒性ポリウレタン、疎水性ポリウレタン、又は両方は、末端基を更に含み、末端基は、ポリ（エチレンオキシド）を含む、前述の例示的な実施形態のいずれか一つによる膜又は組成物。
２１．両親媒性ポリウレタンは、末端基を含み、末端基は、ポリ（エチレンオキシド）を含む、前述の例示的な実施形態のいずれか一つによる膜又は組成物。
２２．両親媒性ポリウレタン、疎水性ポリウレタン、又は両方は、末端基を更に含み、末端基は、Ｃ２〜Ｃ２０アルキル、Ｃ２〜Ｃ１６フルオロアルキル、又はＣ２〜Ｃ１６フルオロアルキルエーテルを含む、前述の例示的な実施形態のいずれか一つによる膜又は組成物。
２３．末端基は、モノマーであり、２００ｇ／モル以上、３００ｇ／モル以上、又は５００ｇ／モル以上の分子量を有する、前述の例示的な実施形態のいずれか一つによる膜又は組成物。
２４．末端基は、モノマーであり、１，０００ｇ／モル以下又は８００ｇ／モル以下の分子量を有する、前述の例示的な実施形態のいずれか一つによる膜又は組成物。
２５．末端基は、ポリマーであり、１０，０００ｇ／モル以下、８，０００ｇ／モル以下、６，０００ｇ／モル以下、又は４，０００ｇ／モル以下のＭｎを有する、前述の例示的な実施形態のいずれか一つによる膜又は組成物。
２６．末端基は、ポリマーであり、５００ｇ／モル以上、１，０００ｇ／モル以上、又は２，０００ｇ／モル以上のＭｎを有する、前述の例示的な実施形態のいずれか一つによる膜又は組成物。
２７．両親媒性ポリウレタン、疎水性ポリウレタン、又は両方は、末端基を更に含み、末端基は、両親媒性ポリウレタン又は疎水性ポリウレタンが形成される配合物の総重量に基づいて少なくとも０．１重量％、少なくとも０．２重量％、少なくとも０．３重量％、又は少なくとも０．５重量％の量で存在する、前述の例示的な実施形態のいずれか一つによる膜又は組成物。
２８．両親媒性ポリウレタン、疎水性ポリウレタン、又は両方は、末端基を更に含み、末端基は、両親媒性ポリウレタン又は疎水性ポリウレタンが形成される配合物の総重量に基づいて多くとも３重量％、多くとも２重量％、又は多くとも１重量％の量で存在する、前述の例示的な実施形態のいずれか一つによる膜又は組成物。
２９．遊離親水性ポリマーを更に含む、前述の例示的な実施形態のいずれか一つによる膜又は組成物。
３０．遊離親水性ポリマーは、ポリ（エチレンオキシド）、ポリビニルピロリドン、ポリアクリル酸、ポリビニルアルコール、ポリオキサゾリン、又はヒアルロン酸を含む、前述の例示的な実施形態のいずれか一つによる膜又は組成物。
３１．膜は、膜の総重量に基づいて３０重量％未満、２０重量％未満、１０重量％未満、又は５重量％未満の遊離親水性ポリマーを含む、前述の例示的な実施形態のいずれか一つによる膜。
３２．組成物は、溶媒を除く組成物の総重量に基づいて３０重量％未満、２０重量％未満、１０重量％未満、又は５重量％未満の遊離親水性ポリマーを含む、前述の例示的な実施形態のいずれか一つによる組成物。
３３．膜又は組成物は、遊離親水性ポリマーを実質的に欠いている、前述の例示的な実施形態のいずれか一つによる膜又は組成物。
３４．膜又は組成物は、遊離親水性ポリマーを欠いている、前述の例示的な実施形態のいずれか一つによる膜又は組成物。
３５．疎水性ポリウレタンは、親水性ポリマー部位を欠いている、前述の例示的な実施形態のいずれか一つによる膜又は組成物。
３６．疎水性ポリウレタンは、ポリエチレンオキシド及びポリオキサゾリンを欠いている、前述の例示的な実施形態のいずれか一つによる膜又は組成物。
３７．疎水性ポリウレタンは、ポリエチレンオキシドを欠いている、前述の例示的な実施形態のいずれか一つによる膜又は組成物。
３８．両親媒性ポリウレタンは、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物からなる、前述の例示的な実施形態のいずれか一つによる膜又は組成物。
３９．両親媒性ポリウレタンの骨格は、
ｉ．脂肪族ジイソシアネート、
ｉｉ．親水性ポリマージオール、
ｉｉｉ．疎水性ポリ（アルキレンオキシド）ジオール、及び
ｉｖ．鎖延長剤の反応生成物からなる、前述の例示的な実施形態のいずれか一つによる膜又は組成物。
４０．両親媒性ポリウレタンは、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物からなる、前述の例示的な実施形態のいずれか一つによる膜又は組成物。
４１．両親媒性ポリウレタンの骨格は、
ｉ．脂肪族ジイソシアネート、
ｉｉ．親水性ポリマーと疎水性ポリ（アルキレンオキシド）とを含むコポリマージオール、及び
ｉｉｉ．鎖延長剤の反応生成物からなる、前述の例示的な実施形態のいずれか一つによる膜又は組成物。
４２．両親媒性ポリウレタンは、
ｉ．脂肪族ジイソシアネート、
ｉｉ．親水性ポリマージオール、
ｉｉｉ．疎水性ポリ（アルキレンオキシド）ジオール、
ｉｖ．鎖延長剤、及び
ｖ．末端基の反応生成物からなる、前述の例示的な実施形態のいずれか一つによる膜又は組成物。
４３．両親媒性ポリウレタンの骨格は、
ｉ．脂肪族ジイソシアネート、
ｉｉ．親水性ポリマージオール、
ｉｉｉ．疎水性ポリ（アルキレンオキシド）ジオール、
ｉｖ．鎖延長剤、及び
ｖ．末端基の反応生成物からなる、前述の例示的な実施形態のいずれか一つによる膜又は組成物。
４４．両親媒性ポリウレタンは、
ｉ．脂肪族ジイソシアネート、
ｉｉ．親水性ポリマーと疎水性ポリ（アルキレンオキシド）とを含むコポリマージオール、
ｉｉｉ．鎖延長剤、及び
ｉｖ．末端基の反応生成物からなる、前述の例示的な実施形態のいずれか一つによる膜又は組成物。
４５．両親媒性ポリウレタンの骨格は、
ｉ．脂肪族ジイソシアネート、
ｉｉ．親水性ポリマーと疎水性ポリ（アルキレンオキシド）とを含むコポリマージオール、
ｉｉｉ．鎖延長剤、及び
ｉｖ．末端基の反応生成物からなる、前述の例示的な実施形態のいずれか一つによる膜又は組成物。
４６．両親媒性ポリウレタンは、
ｉ．脂肪族ジイソシアネート、
ｉｉ．親水性ポリ（アルキレンオキシド）ジオール、
ｉｉｉ．疎水性ポリ（アルキレンオキシド）ジオール、及び
ｉｖ．鎖延長剤の反応生成物からなる、前述の例示的な実施形態のいずれか一つによる膜又は組成物。
４７．両親媒性ポリウレタンの骨格は、
ｉ．脂肪族ジイソシアネート、
ｉｉ．親水性ポリ（アルキレンオキシド）ジオール、
ｉｉｉ．疎水性ポリ（アルキレンオキシド）ジオール、及び
ｉｖ．鎖延長剤の反応生成物からなる、前述の例示的な実施形態のいずれか一つによる膜又は組成物。
４８．両親媒性ポリウレタンは、
ｉ．脂肪族ジイソシアネート、
ｉｉ．親水性ポリ（アルキレンオキシド）と疎水性ポリ（アルキレンオキシド）とを含むコポリマージオール、及び
ｉｉｉ．鎖延長剤の反応生成物からなる、前述の例示的な実施形態のいずれか一つによる膜又は組成物。
４９．両親媒性ポリウレタンの骨格は、
ｉ．脂肪族ジイソシアネート、
ｉｉ．親水性ポリ（アルキレンオキシド）と疎水性ポリ（アルキレンオキシド）とを含むコポリマージオール、及び
ｉｉｉ．鎖延長剤の反応生成物からなる、前述の例示的な実施形態のいずれか一つによる膜又は組成物。
５０．疎水性ポリウレタンは、
ｉ．脂肪族ジイソシアネート、
ｉｉ．疎水性ポリ（アルキレンオキシド）ジオール、及び
ｉｉｉ．鎖延長剤の反応生成物からなる、前述の例示的な実施形態のいずれか一つによる膜又は組成物。
５１．疎水性ポリウレタンの骨格は、
ｉ．脂肪族ジイソシアネート、
ｉｉ．疎水性ポリ（アルキレンオキシド）ジオール、及び
ｉｉｉ．鎖延長剤の反応生成物からなる、前述の例示的な実施形態のいずれか一つによる膜又は組成物。
５２．両親媒性ポリウレタンは、
ｉ．脂肪族ジイソシアネート、
ｉｉ．親水性ポリ（アルキレンオキシド）ジオール、
ｉｉｉ．疎水性ポリ（アルキレンオキシド）ジオール、
ｉｖ．鎖延長剤、及び
ｖ．末端基の反応生成物からなる、前述の例示的な実施形態のいずれか一つによる膜又は組成物。
５３．両親媒性ポリウレタンの骨格は、
ｉ．脂肪族ジイソシアネート、
ｉｉ．親水性ポリ（アルキレンオキシド）ジオール、
ｉｉｉ．疎水性ポリ（アルキレンオキシド）ジオール、
ｉｖ．鎖延長剤、及び
ｖ．末端基の反応生成物からなる、前述の例示的な実施形態のいずれか一つによる膜又は組成物。
５４．両親媒性ポリウレタンは、
ｉ．脂肪族ジイソシアネート、
ｉｉ．親水性ポリ（アルキレンオキシド）と疎水性ポリ（アルキレンオキシド）とを含むコポリマージオール、
ｉｉｉ．鎖延長剤、及び
ｉｖ．末端基の反応生成物からなる、前述の例示的な実施形態のいずれか一つによる膜又は組成物。
５５．両親媒性ポリウレタンの骨格は、
ｉ．脂肪族ジイソシアネート、
ｉｉ．親水性ポリ（アルキレンオキシド）と疎水性ポリ（アルキレンオキシド）とを含むコポリマージオール、
ｉｉｉ．鎖延長剤、及び
ｉｖ．末端基の反応生成物からなる、前述の例示的な実施形態のいずれか一つによる膜又は組成物。
５６．疎水性ポリウレタンは、
ｉ．脂肪族ジイソシアネート、
ｉｉ．親水性ポリ（アルキレンオキシド）ジオール、
ｉｉｉ．鎖延長剤、及び
ｉｖ．末端基の反応生成物からなる、前述の例示的な実施形態のいずれか一つによる膜又は組成物。
５７．疎水性ポリウレタンの骨格は、
ｉ．脂肪族ジイソシアネート、
ｉｉ．親水性ポリ（アルキレンオキシド）ジオール、
ｉｉｉ．鎖延長剤、及び
ｉｖ．末端基の反応生成物からなる、前述の例示的な実施形態のいずれか一つによる膜又は組成物。
５８．両親媒性ポリウレタン、疎水性ポリウレタン、又は両方は、脂肪族である、前述の例示的な実施形態のいずれか一つによる膜又は組成物。
５９．両親媒性ポリウレタン及び疎水性ポリウレタンにおけるジイソシアネートは、脂肪族イソシアネートからなる、前述の例示的な実施形態のいずれか一つによる膜又は組成物。
６０．脂肪族ジイソシアネートは、ヘキサメチレンジイソシアネート、ジシクロヘキシルメタン４，４’−ジイソシアネート、イソホロンジイソシアネート、又はこれらの混合物を含む、前述の例示的な実施形態のいずれか一つによる膜又は組成物。
６１．脂肪族ジイソシアネートは、ヘキサメチレンジイソシアネート、ジシクロヘキシルメタン４，４’−ジイソシアネート、イソホロンジイソシアネート、又はこれらの混合物からなる、前述の例示的な実施形態のいずれか一つによる膜又は組成物。
６２．両親媒性ポリウレタンが形成される脂肪族ジイソシアネートは、分子当たり平均１．９〜２．７のイソシアネート基を含む、前述の例示的な実施形態のいずれか一つによる膜又は組成物。
６３．疎水性ポリウレタンが形成される脂肪族ジイソシアネートは、分子当たり平均１．９〜２．７のイソシアネート基を含む、前述の例示的な実施形態のいずれか一つによる膜又は組成物。
６４．両親媒性ポリウレタンが形成される脂肪族ジイソシアネートは、１００〜５００ｇ／モル、又は１５０〜２６０ｇ／モルの分子量を有する、前述の例示的な実施形態のいずれか一つによる膜又は組成物。
６５．疎水性ポリウレタンが形成される脂肪族ジイソシアネートは、１００〜５００ｇ／モル、又は１５０〜２６０ｇ／モルの分子量を有する、前述の例示的な実施形態のいずれか一つによる膜又は組成物。
６６．両親媒性ポリウレタンは、両親媒性ポリウレタンが形成される配合物の総重量に基づいて少なくとも１０重量％、少なくとも２０重量％、少なくとも２５重量％、少なくとも３０重量％、少なくとも３５重量％、又は少なくとも４０重量％の脂肪族ジイソシアネートを含む、前述の例示的な実施形態のいずれか一つによる膜又は組成物。
６７．両親媒性ポリウレタンは、両親媒性ポリウレタンが形成される配合物の総重量に基づいて多くとも５０重量％、多くとも４０重量％、多くとも３５重量％、多くとも３０重量％、多くとも２５重量％、又は多くとも２０重量％の脂肪族ジイソシアネートを含む、前述の例示的な実施形態のいずれか一つによる膜又は組成物。
６８．疎水性ポリウレタンは、疎水性ポリウレタンが形成される配合物の総重量に基づいて少なくとも１０重量％、少なくとも２０重量％、少なくとも２５重量％、少なくとも３０重量％、少なくとも３５重量％、又は少なくとも４０重量％の脂肪族ジイソシアネートを含む、前述の例示的な実施形態のいずれか一つによる膜又は組成物。
６９．疎水性ポリウレタンは、疎水性ポリウレタンが形成される配合物の総重量に基づいて多くとも５０重量％、多くとも４０重量％、多くとも３５重量％、多くとも３０重量％、多くとも２５重量％、又は多くとも２０重量％の脂肪族ジイソシアネートを含む、前述の例示的な実施形態のいずれか一つによる膜又は組成物。
７０．疎水性ポリ（アルキレンオキシド）ジオールは、ポリ（プロピレンオキシド）ジオール、ポリ（テトラメチレンオキシド）ジオール、又はポリ（プロピレンオキシド）及びポリ（テトラメチレンオキシド）のコポリマーを含むジオールを含む、前述の例示的な実施形態のいずれか一つによる膜又は組成物。
７１．疎水性ポリ（アルキレンオキシド）ジオールは、ポリ（プロピレンオキシド）ジオール、ポリ（テトラメチレンオキシド）ジオール、又はポリ（プロピレンオキシド）及びポリ（テトラメチレンオキシド）のコポリマーを含むジオールからなる、前述の例示的な実施形態のいずれか一つによる膜又は組成物。
７２．疎水性ポリ（アルキレンオキシド）ジオールは、少なくとも２５０ｇ／モル、少なくとも５００ｇ／モル、少なくとも７５０ｇ／モル、少なくとも１０００ｇ／モル、又は少なくとも１５００ｇ／モルの数平均分子量（Ｍｎ）を有する、前述の例示的な実施形態のいずれか一つによる膜又は組成物。
７３．疎水性ポリ（アルキレンオキシド）ジオールは、多くとも１００００ｇ／モル、多くとも８０００ｇ／モル、多くとも６０００ｇ／モル、多くとも５０００ｇ／モル、多くとも３５００ｇ／モル、又は多くとも２５００ｇ／モルのＭｎを有する、前述の例示的な実施形態のいずれか一つによる膜又は組成物。
７４．両親媒性ポリウレタンは、第１の両親媒性ポリウレタンを含み、第１の両親媒性ポリウレタンは、親水性ポリ（アルキレンオキシド）ジオールの残基を含む、前述の例示的な実施形態のいずれか一つによる膜又は組成物。
７５．親水性ポリマージオールは、ポリ（エチレンオキシド）ジオールを含む、前述の例示的な実施形態のいずれか一つによる膜又は組成物。
７６．親水性ポリマージオールは、ポリ（エチレンオキシド）ジオールからなる、前述の例示的な実施形態のいずれか一つによる膜又は組成物。
７７．両親媒性ポリウレタンは、少なくとも２５０ｇ／モル、少なくとも５００ｇ／モル、少なくとも７５０ｇ／モル、少なくとも１０００ｇ／モル、又は少なくとも１５００ｇ／モルのＭｎを有する親水性ポリマーを含む、前述の例示的な実施形態のいずれか一つによる膜又は組成物。
７８．両親媒性ポリウレタンは、多くとも１０，０００ｇ／モル、多くとも８０００ｇ／モル、多くとも６０００ｇ／モル、多くとも５０００ｇ／モル、多くとも３５００ｇ／モル、又は多くとも２５００ｇ／モルのＭｎを有する親水性ポリマーを含む、前述の例示的な実施形態のいずれか一つによる膜又は組成物。
７９．両親媒性ポリウレタンは、親水性ポリマーと疎水性ポリ（アルキレンオキシド）とを含むコポリマージオールを含む第２の両親媒性ポリウレタンを含む、前述の例示的な実施形態のいずれか一つによる膜又は組成物。
８０．両親媒性ポリウレタンは、第２の両親媒性ポリウレタンを含み、第２の両親媒性ポリウレタンは、親水性ポリ（アルキレンオキシド）と疎水性ポリ（アルキレンオキシド）とを含むコポリマージオールの残基を含む、前述の例示的な実施形態のいずれか一つによる膜又は組成物。
８１．両親媒性ポリウレタンは、親水性ポリ（アルキレンオキシド）と疎水性ポリ（アルキレンオキシド）とを含むコポリマージオールを含む第２の両親媒性ポリウレタンを含み、コポリマージオールは、ポリ（エチレンオキシド）とポリ（プロピレンオキシド）及び／又はポリ（テトラメチレンオキシド）とのコポリマーを含む、前述の例示的な実施形態のいずれか一つによる膜又は組成物。
８２．両親媒性ポリウレタンは、親水性ポリマーと疎水性ポリ（アルキレンオキシド）とを含むコポリマージオールを含む第２の両親媒性ポリウレタンを含み、親水性ポリマーと疎水性ポリ（アルキレンオキシド）とを含むコポリマージオールは、少なくとも５００ｇ／モル、少なくとも７５０ｇ／モル、少なくとも１０００ｇ／モル、又は少なくとも１５００ｇ／モル、又は少なくとも２０００ｇ／モルの数平均分子量（Ｍｎ）を有する、前述の例示的な実施形態のいずれか一つによる膜又は組成物。
８３．両親媒性ポリウレタンは、親水性ポリマーと疎水性ポリ（アルキレンオキシド）とを含むコポリマージオールを含む第２の両親媒性ポリウレタンを含み、親水性ポリマーと疎水性ポリ（アルキレンオキシド）とを含むコポリマージオールは、多くとも１００００ｇ／モル、多くとも８０００ｇ／モル、多くとも６０００ｇ／モル、多くとも５０００ｇ／モル、多くとも３５００ｇ／モル、又は多くとも２５００ｇ／モルのＭｎを有する、前述の例示的な実施形態のいずれか一つによる膜又は組成物。
８４．両親媒性ポリウレタン又は疎水性ポリウレタンは、ポリ（イソブチレン）ジオール、ポリエステルジオール、アルカンジオール、又はポリカーボネートジオールの残基を含む、前述の例示的な実施形態のいずれか一つによる膜又は組成物。
８５．両親媒性ポリウレタンは、両親媒性ポリウレタンが形成される配合物の総重量に基づいて少なくとも３０重量％、少なくとも３５重量％、少なくとも４０重量％、少なくとも４５重量％、又は少なくとも５０重量％のジオールを含む、前述の例示的な実施形態のいずれか一つによる膜又は組成物。
８６．両親媒性ポリウレタンは、両親媒性ポリウレタンが形成される配合物の総重量に基づいて多くとも８５重量％、多くとも８０重量％、多くとも７５重量％、多くとも７０重量％、多くとも６５重量％、又は多くとも６０重量％のジオールを含む、前述の例示的な実施形態のいずれか一つによる膜又は組成物。
８７．両親媒性ポリウレタンは、両親媒性ポリウレタンの総重量に基づいて少なくとも２０重量％、少なくとも３０重量％、少なくとも４０重量％、少なくとも５０重量％、又は少なくとも６０重量％のポリマー脂肪族ジオールの残基を含む、前述の例示的な実施形態のいずれか一つによる膜又は組成物。
８８．両親媒性ポリウレタンは、両親媒性ポリウレタンの総重量に基づいて多くとも８０重量％、多くとも７０重量％、多くとも６０重量％、又は多くとも５０重量％のポリマー脂肪族ジオールの残基を含む、前述の例示的な実施形態のいずれか一つによる膜又は組成物。
８９．疎水性ポリウレタンは、疎水性ポリウレタンの総重量に基づいて少なくとも２０重量％、少なくとも３０重量％、少なくとも４０重量％、少なくとも５０重量％、又は少なくとも６０重量％のポリマー脂肪族ジオールの残基を含む、前述の例示的な実施形態のいずれか一つによる膜又は組成物。
９０．疎水性ポリウレタンは、疎水性ポリウレタンの総重量に基づいて多くとも８０重量％、多くとも７０重量％、多くとも６０重量％、又は多くとも５０重量％のポリマー脂肪族ジオールの残基を含む、前述の例示的な実施形態のいずれか一つによる膜又は組成物。
９１．両親媒性ポリウレタンは、両親媒性ポリウレタンが形成される配合物の総重量に基づいて少なくとも３０重量％、少なくとも３５重量％、少なくとも４０重量％、少なくとも４５重量％、又は少なくとも５０重量％の、親水性ポリマージオール、疎水性ポリ（アルキレンオキシド）ジオール、及び／又は親水性ポリマーと疎水性ポリ（アルキレンオキシド）とを含むコポリマージオールを含む、前述の例示的な実施形態のいずれか一つによる膜又は組成物。
９２．両親媒性ポリウレタンは、両親媒性ポリウレタンが形成される配合物の総重量に基づいて多くとも８５重量％、多くとも８０重量％、多くとも７５重量％、多くとも７０重量％、多くとも６５重量％、又は多くとも６０重量％の、親水性ポリマージオール、疎水性ポリ（アルキレンオキシド）ジオール、及び／又は親水性ポリマーと疎水性ポリ（アルキレンオキシド）とを含むコポリマージオールを含む、前述の例示的な実施形態のいずれか一つによる膜又は組成物。
９３．両親媒性ポリウレタンは、両親媒性ポリウレタンが形成される配合物の総重量に基づいて少なくとも３０重量％、少なくとも３５重量％、少なくとも４０重量％、少なくとも４５重量％、又は少なくとも５０重量％の、親水性ポリ（アルキレンオキシド）ジオール、疎水性ポリ（アルキレンオキシド）ジオール、及び／又は親水性ポリ（アルキレンオキシド）と疎水性ポリ（アルキレンオキシド）とを含むコポリマージオールを含む、前述の例示的な実施形態のいずれか一つによる膜又は組成物。
９４．両親媒性ポリウレタンは、両親媒性ポリウレタンが形成される配合物の総重量に基づいて多くとも８５重量％、多くとも８０重量％、多くとも７５重量％、多くとも７０重量％、多くとも６５重量％、又は多くとも６０重量％の、親水性ポリ（アルキレンオキシド）ジオール、疎水性ポリ（アルキレンオキシド）ジオール、及び／又は親水性ポリ（アルキレンオキシド）と疎水性ポリ（アルキレンオキシド）とを含むコポリマージオールを含む、前述の例示的な実施形態のいずれか一つによる膜又は組成物。
９５．疎水性ポリウレタンは、疎水性ポリウレタンが形成される配合物の総重量に基づいて少なくとも３０重量％、少なくとも３５重量％、少なくとも４０重量％、少なくとも４５重量％、又は少なくとも５０重量％のジオールを含む、前述の例示的な実施形態のいずれか一つによる膜又は組成物。
９６．疎水性ポリウレタンは、疎水性ポリウレタンが形成される配合物の総重量に基づいて多くとも８５重量％、多くとも８０重量％、多くとも７５重量％、多くとも７０重量％、多くとも６５重量％、又は多くとも６０重量％のジオールを含む、前述の例示的な実施形態のいずれか一つによる膜又は組成物。
９７．疎水性ポリウレタンは、疎水性ポリウレタンが形成される配合物の総重量に基づいて少なくとも３０重量％、少なくとも３５重量％、少なくとも４０重量％、少なくとも４５重量％、又は少なくとも５０重量％の疎水性ポリ（アルキレンオキシド）ジオールを含む、前述の例示的な実施形態のいずれか一つによる膜又は組成物。
９８．疎水性ポリウレタンは、疎水性ポリウレタンが形成される配合物の総重量に基づいて多くとも８５重量％、多くとも８０重量％、多くとも７５重量％、多くとも７０重量％、多くとも６５重量％、又は多くとも６０重量％の疎水性ポリ（アルキレンオキシド）を含む、前述の例示的な実施形態のいずれか一つによる膜又は組成物。
９９．両親媒性ポリウレタンは、両親媒性ポリウレタンが形成される配合物の総重量に基づいて少なくとも２０重量％、少なくとも３０重量％、少なくとも４０重量％、少なくとも５０重量％、少なくとも６０重量％、少なくとも７０重量％、又は少なくとも８０重量％の親水性ポリマーを含む、前述の例示的な実施形態のいずれか一つによる膜又は組成物。
１００．両親媒性ポリウレタンは、両親媒性ポリウレタンが形成される配合物の総重量に基づいて多くとも９５重量％、多くとも９０重量％、多くとも８５重量％、多くとも８０重量％、多くとも７５重量％、多くとも７０重量％、多くとも６５重量％、多くとも６０重量％、多くとも５５重量％、又は多くとも５０重量％の親水性ポリマーを含む、前述の例示的な実施形態のいずれか一つによる膜又は組成物。
１０１．両親媒性ポリウレタンは、両親媒性ポリウレタンが形成される配合物の総重量に基づいて少なくとも２０重量％、少なくとも３０重量％、少なくとも４０重量％、少なくとも５０重量％、少なくとも６０重量％、少なくとも７０重量％、又は少なくとも８０重量％の親水性ポリ（アルキレンオキシド）を含む、前述の例示的な実施形態のいずれか一つによる膜又は組成物。
１０２．両親媒性ポリウレタンは、両親媒性ポリウレタンが形成される配合物の総重量に基づいて多くとも９５重量％、多くとも９０重量％、多くとも８５重量％、多くとも８０重量％、多くとも７５重量％、多くとも７０重量％、多くとも６５重量％、多くとも６０重量％、多くとも５５重量％、又は多くとも５０重量％の親水性ポリ（アルキレンオキシド）を含む、前述の例示的な実施形態のいずれか一つによる膜又は組成物。
１０３．鎖延長剤は、少なくとも６０ｇ／モル、少なくとも７０ｇ／モル、少なくとも８０ｇ／モル、少なくとも９０ｇ／モル、又は少なくとも１００ｇ／モルの分子量を有する、前述の例示的な実施形態のいずれか一つによる膜又は組成物。
１０４．鎖延長剤は、多くとも５００ｇ／モル、多くとも４００ｇ／モル、多くとも３００ｇ／モル、多くとも２００ｇ／モル、又は多くとも１５０ｇ／モルの分子量を有する、前述の例示的な実施形態のいずれか一つによる膜又は組成物。
１０５．鎖延長剤は、エチレングリコール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオールを含む、前述の例示的な実施形態のいずれか一つによる膜又は組成物。
１０６．鎖延長剤は、エチレングリオール、ジエチレングリコール、プロピレングリコール、ジプロピレングリコール、１，３−プロパンジオール、１，４−ブタンジオール、１，５−ペンタンジオール、１，６−ヘキサンジオール、又は１，８−オクタンジオールの１つ以上からなる、前述の例示的な実施形態のいずれか一つによる膜又は組成物。
１０７．両親媒性ポリウレタンは、両親媒性ポリウレタンが形成される配合物の総重量に基づいて少なくとも１重量％、少なくとも２重量％、少なくとも５重量％、少なくとも８重量％、又は少なくとも１０重量％の鎖延長剤を含む、前述の例示的な実施形態のいずれか一つによる膜又は組成物。
１０８．両親媒性ポリウレタンは、両親媒性ポリウレタンが形成される配合物の総重量に基づいて多くとも２０重量％、多くとも１５重量％、多くとも１２重量％、多くとも１０重量％、多くとも８重量％、又は多くとも５重量％の鎖延長剤を含む、前述の例示的な実施形態のいずれか一つによる膜又は組成物。
１０９．疎水性ポリウレタンは、疎水性ポリウレタンが形成される配合物の総重量に基づいて少なくとも１重量％、少なくとも２重量％、少なくとも５重量％、少なくとも８重量％、又は少なくとも１０重量％の鎖延長剤を含む、前述の例示的な実施形態のいずれか一つによる膜又は組成物。
１１０．疎水性ポリウレタンは、疎水性ポリウレタンが形成される配合物の総重量に基づいて多くとも２０重量％、多くとも１５重量％、多くとも１２重量％、多くとも１０重量％、多くとも８重量％、又は多くとも５重量％の鎖延長剤を含む、前述の例示的な実施形態のいずれか一つによる膜又は組成物。
１１１．疎水性ポリウレタンは、疎水性ポリウレタンの総重量に基づいて少なくとも１重量％、少なくとも２重量％、少なくとも５重量％、少なくとも８重量％、又は少なくとも１０重量％の鎖延長剤の残基を含む、前述の例示的な実施形態のいずれか一つによる膜又は組成物。
１１２．疎水性ポリウレタンは、疎水性ポリウレタンの総重量に基づいて多くとも２０重量％、多くとも１５重量％、多くとも１２重量％、多くとも１０重量％、多くとも８重量％、又は多くとも５重量％の鎖延長剤の残基を含む、前述の例示的な実施形態のいずれか一つによる膜又は組成物。
１１３．両親媒性ポリウレタンは、両親媒性ポリウレタンの総重量に基づいて少なくとも１重量％、少なくとも２重量％、少なくとも５重量％、少なくとも８重量％、又は少なくとも１０重量％の鎖延長剤の残基を含む、前述の例示的な実施形態のいずれか一つによる膜又は組成物。
１１４．両親媒性ポリウレタンは、両親媒性ポリウレタンの総重量に基づいて多くとも２０重量％、多くとも１５重量％、多くとも１２重量％、多くとも１０重量％、多くとも８重量％、又は多くとも５重量％の鎖延長剤の残基を含む、前述の例示的な実施形態のいずれか一つによる膜又は組成物。
１１５．溶媒は、テトラヒドロフラン（ＴＨＦ）、メチル−テトラヒドロフラン（メチル−ＴＨＦ）、ジメチルアセトアミド（ＤＭＡｃ）、ジメチルホルムアミド（ＤＭＦ）、又はジメチルスルホキシド（ＤＭＳＯ）を含む、前述の例示的な実施形態のいずれか一つによる組成物。
１１６．溶媒は、テトラヒドロフラン（ＴＨＦ）、メチル−テトラヒドロフラン（メチル−ＴＨＦ）、又はこれらの混合物からなる、前述の例示的な実施形態のいずれか一つによる組成物。
１１７．溶媒は、テトラヒドロフラン（ＴＨＦ）、メチル−テトラヒドロフラン（メチル−ＴＨＦ）、又はこれらの混合物を含み、共溶媒が存在し、メタノール、エタノール、イソブタノール、プロパノール、メチルエチルケトン、又はこれらの混合物である、前述の例示的な実施形態のいずれか一つによる組成物。
１１８．溶媒は、５０重量％未満、４０重量％未満、３０重量％未満、２０重量％未満、又は１０重量％未満のメタノール、エタノール、イソブタノール、プロパノール、メチルエチルケトン、又はこれらの混合物を含む、前述の例示的な実施形態のいずれか一つによる組成物。
１１９．溶媒は、５０重量％以上のテトラヒドロフラン（ＴＨＦ）、メチル−テトラヒドロフラン（メチル−ＴＨＦ）、又はこれらの混合物、及び５０重量％未満のメタノール、エタノール、イソブタノール、プロパノール、メチルエチルケトン、又はこれらの混合物を含む、前述の例示的な実施形態のいずれか一つによる組成物。
１２０．溶媒は、組成物における溶媒の総量に基づいて４０重量％以上のテトラヒドロフラン（ＴＨＦ）、メチル−テトラヒドロフラン（メチル−ＴＨＦ）、又はこれらの混合物、及び１〜６０重量％の量のメタノール、エタノール、イソブタノール、プロパノール、メチルエチルケトン、又はこれらの混合物を含む、前述の例示的な実施形態のいずれか一つによる組成物。
１２１．溶媒は、組成物の総重量に基づいて８５重量％〜９９．５重量％又は９０重量％〜９９重量％の量で存在する、前述の例示的な実施形態のいずれか一つによる組成物。
１２２．溶媒は、組成物における溶媒の総量に基づいて少なくとも４０重量％のＴＨＦ、メチル−ＴＨＦ、又はこれらの混合物、及び１〜６０重量％の量のメタノール、エタノール、又はこれらの混合物を含む、前述の例示的な実施形態のいずれか一つによる組成物。
１２３．溶媒は、組成物における溶媒の総量に基づいて少なくとも４０重量％のＴＨＦ、及び１〜６０重量％の量のメタノール、エタノール、又はこれらの混合物を含む、前述の例示的な実施形態のいずれか一つによる組成物。
１２４．溶媒は、組成物における溶媒の総量に基づいて少なくとも７０重量％のＴＨＦ、及び１〜３０重量％の量のプロパノール、イソブタノール、メチル−ＴＨＦ、又はメチルエチルケトン、或いはこれらの混合物を含む、前述の例示的な実施形態のいずれか一つによる組成物。
１２５．溶媒は、組成物における溶媒の総量に基づいて少なくとも８０重量％のＴＨＦ、及び１〜２０重量％の量のプロパノール、イソブタノール、メチル−ＴＨＦ、又はメチルエチルケトン、或いはこれらの混合物を含む、前述の例示的な実施形態のいずれか一つによる組成物。
１２６．溶媒は、組成物における溶媒の総量に基づいて少なくとも８５重量％のＴＨＦ、及び１〜１５重量％の量のプロパノール、イソブタノール、メチル−ＴＨＦ、又はメチルエチルケトン、或いはこれらの混合物を含む、前述の例示的な実施形態のいずれか一つによる組成物。
１２７．膜又は組成物は、ポリウレタン成分の総重量に基づいて少なくとも５重量％、少なくとも１０重量％、少なくとも１５重量％、少なくとも２０重量％、少なくとも２５重量％、少なくとも３０重量％、少なくとも３５重量％、少なくとも４０重量％、少なくとも４５重量％、又は少なくとも５０重量％の両親媒性ポリウレタンを含む、前述の例示的な実施形態のいずれか一つによる膜又は組成物。
１２８．膜又は組成物は、ポリウレタン成分の総重量に基づいて少なくとも５重量％、少なくとも１０重量％、少なくとも１５重量％、少なくとも２０重量％、少なくとも２５重量％、少なくとも３０重量％、少なくとも３５重量％、少なくとも４０重量％、少なくとも４５重量％、又は少なくとも５０重量％の疎水性ポリウレタンを含む、前述の例示的な実施形態のいずれか一つによる膜又は組成物。
１２９．膜又は組成物は、ポリウレタン成分の総重量に基づいて多くとも９５重量％、多くとも９０重量％、多くとも８５重量％、多くとも８０重量％、多くとも７５重量％、多くとも７０重量％、多くとも６５重量％、多くとも６０重量％、多くとも５５重量％又は多くとも５０重量％の両親媒性ポリウレタンを含む、前述の例示的な実施形態のいずれか一つによる膜又は組成物。
１３０．膜又は組成物は、ポリウレタン成分の総重量に基づいて多くとも９５重量％、多くとも９０重量％、多くとも８５重量％、多くとも８０重量％、多くとも７５重量％、多くとも７０重量％、多くとも６５重量％、多くとも６０重量％、多くとも５５重量％又は多くとも５０重量％の疎水性ポリウレタンを含む、前述の例示的な実施形態のいずれか一つによる膜又は組成物。
１３１．前述の例示的な実施形態のいずれか一つによる組成物から形成された膜。
１３２．ａ．前述の例示的な実施形態のいずれか一つによる組成物からフィルムを形成する工程と、ｂ．溶媒を蒸発させる工程と、を含む膜を形成する方法。
１３３．前述の例示的な実施形態の方法によって形成された膜。
１３４．膜は、１×１０−１０〜９×１０−９ｃｍ２／秒のグルコース透過速度を有する、前述の例示的な実施形態のいずれか一つによる膜。
１３５．膜は、１×１０−７〜１×１０−２ｃｍ２／秒の酸素透過速度を有する、前述の例示的な実施形態のいずれか一つによる膜。
１３６．膜は、１×１０−５〜１×１０−３ｃｍ２／秒の酸素透過速度を有する、前述の例示的な実施形態のいずれか一つによる膜。
１３７．膜は、１〜１００μｍの厚さを有する、前述の例示的な実施形態のいずれか一つによる膜。
１３８．膜は、ポリウレタン成分と親水性ポリマーとを含む、前述の例示的な実施形態のいずれか一つによる膜。
１３９．膜は、ポリウレタン成分から本質的になる、前述の例示的な実施形態のいずれか一つによる膜。
１４０．膜は、ポリウレタン成分からなる、前述の例示的な実施形態のいずれか一つによる膜。
１４１．膜を窒素下で２４時間乾燥させ、続いて１時間５０℃で対流式オーブンにて乾燥させた後、膜は、５０ｐｐｍ未満の残留溶媒含有量を有する、前述の例示的な実施形態のいずれか一つによる膜。
１４２．前述の例示的な実施形態のいずれか一つによる膜を含むセンサー。
１４３．血流又は別の体液中のグルコース、乳酸、グルタミン酸、ピルビン酸、コリン、アセチルコリン、一酸化窒素、ナトリウム、カリウム、カルシウム、塩化物、重炭酸、尿素、クレアチン、又ドーパミンを検出するようにセンサーが構成された、前述の例示的な実施形態のいずれか一つによる膜を含むセンサー。
１４４．前述の例示的な実施形態のいずれか一つによる組成物膜を含む医療機器。
１４５．前述の例示的な実施形態のいずれか一つによる膜を含む連続検体監視システム。
１４６．前述の例示的な実施形態のいずれか一つによる膜を含む連続グルコース監視システム。
【００８１】
用語「１つの（ａ）」及び「１つの（ａｎ）」及び「その（ｔｈｅ）」並びに類似の指示対象の使用は、本発明を記載する文脈においては（とりわけ、以下の特許請求の範囲の文脈においては）、本明細書において別段の記載がないか又は文脈が明らかに矛盾しない限り、単数形と複数形の両方を包含すると解釈すべきである。用語「含む（ｃｏｍｐｒｉｓｉｎｇ）」、「有する（ｈａｖｉｎｇ）」、「含む（ｉｎｃｌｕｄｉｎｇ）」及び「含有する（ｃｏｎｔａｉｎｉｎｇ）」は、別段の記載がない限り、無制限の用語（即ち、「これらに限定されないが、〜が挙げられる（ｉｎｃｌｕｄｉｎｇ，ｂｕｔ  ｎｏｔ  ｌｉｍｉｔｅｄ  ｔｏ）を意味する」）と解釈すべきである。本明細書における値の範囲の列挙は、本明細書において別段の記載がない限り、範囲内に収まるそれぞれの別個の値を個々に指す省略表現の方法として働くことを単に意図するに過ぎず、それぞれの別個の値は、本明細書に個々に列挙するかのごとく、本明細書に組み込まれている。本明細書に示す、任意のあらゆる例又は例示的な言葉遣い（例えば、「〜など（ｓｕｃｈ  ａｓ）」）の使用は、本発明をより良好に明示することを単に意図するに過ぎず、別段の主張がない限り、本発明の範囲を限定しない。本明細書の言葉遣いはいずれも、何らかの主張されていない要素が、本発明の実行に不可欠であることを示すと解釈してはならない。
【００８２】
本発明を実施するための、本発明者らに既知の最良の形態を含めて、本発明の好ましい実施形態を本明細書に記載する。それらの好ましい実施形態の変更形態が、前述の説明を読み取れば、当業者に明らかとなり得る。本発明者らは、当業者がそのような変更形態を必要に応じて利用することを予想し、本発明者らは、本発明が、本明細書の具体的な記載とは異なって実行されることを意図する。従って、本発明は、適用法が認めるものとして、本明細書に添付する特許請求の範囲に記載する主題の改変形態及び均等物を全て含む。特定の任意の特徴が、本発明の実施形態として記載されるが、この記載は、特に明記しない限り又は物理的に不可能でない限り、これらの実施形態の全ての組み合わせを包含及び具体的に開示することを意味する。
【図１】
2020531602.tif 000007
【図２】
2020531602.tif 000008
【国際調査報告】
2020531602.tif 000009
2020531602.tif 000010